Brevet FR2616769A1 — publié le 19881223

PROCEDE D'OBTENTION D'UN OXYDE DE TERRE RARE ET PRODUIT OBTENU La présente invention a pour objet un procédé d'obtention d'un oxyde de terre rare. Plus précisement, l'invention concerne un procédé de préparation d'un oxyde de terre de grande surface spécifi- que. Elle vise également, à titre de produits industriels nouveaux, les oxydes obtenus. Dans l'exposé qui suit de l'invention, on entend par surface spécifique, la surface spécifique B.E.T. déterminée selon la méthode BRUNAUER - EMMETT - TELLER, décrite dans le périodique "The Journal of American Society 1938, 60, 309". On entend également par l'expression "terres rares", les éléments métalliques tels que l'yttrium, le lanthane, le praséodyme, le néodyme, le samarium, l'europium, le gadolinium, le terbium, le dysprosium, l'holmium, l'erbium, le thulium, l'ytterbium et le lutécium. Dans de nombreuses applications telles que, par exemple dans le domaine de la catalyse, il est souhaitable de disposer d'oxydes de terres rares présentant une grande surface spécifique. Les procédés classiques d'obtention d'oxydes de terres rares par calcination d'un sel de terre rare sous forme d'un carbo- nate, d'un hydroxyde ou d'un oxalate à température élevée conduit à des oxydes de terres rares ayant une surface spécifique relativement faible. On peut citer l'article de S. BERNAL et al [Journal of the Less-Common Metals, 94, 145-150 (1983)] qui décrit des oxydes de terres rares présentant une surface spécifique variant entre 15,1 et 40,5 m2/g, après calcination à une température de 500 C. On a décrit également dans FR-A 2 584 701, un oxyde de néodyme obtenu par calcination d'un hydroxynitrate de néodyme. Toutefois, I'oxyde obtenu, bien qu'ayant une surface spécifique accrue par rapport aux produits classiques, présente une surface spécifique comprise entre 5 et 30 m2/g après calcination à une température comprise entre 700 C et 900 C. La présente invention a pour objet un procédé permettant d'obtenir un oxyde de terre rare trivalente à grande surface spécifi- que. Le procédé d'obtention d'un oxyde de terre rare de l'inven- tion est caractérisé par le fait qu'il consiste à préparer un hydro- xyde vrai de terre rare par réaction d'au moins un sel de terre rare et d'un base forte en présence d'ions carboxylate, ou par réaction d'un carboxylate de terre rare et d'une base forte, à séparer le précipité obtenu, à le laver, et à le traiter thermiquement. Par l'expression, hydroxyde vrai de terre rare, on entend un hydroxyde de terre rare du type Tr(OH)3 contenant une quantité résiduelle d'an.ir.s liés ou adsorbés provenant du sel de terre rare de départ, la plus faible possible. Toutefois, une quantité minime inférieure à environ 7 % exprimée en % moles d'anion(s) par rapport au nombre de moles OH-, est tolérable. Dans la première étape du procédé de l'invention, on effectue la préparation de l'hydroxyde vrai de terre rare. Une première variante d'exécution de l'invention consiste le précipiter en faisant réagir au moins un sel de terre rare et une base en présence d'icns carboxylate qui peuvent être apportés sous forme acide ou sous la forme d'un sel de métal alcalin ou d'ammonium. Pour simplifier l'exposé, on désigne par acide carboxy- lique, toutes les sources d'ions carboxylate qu'ils soient sous forme acide ou salifiée. On effectue le mélange d'au moins un sel de terre rare et d'un acide carboxylique que l'on fait réagir ensuite avec une base. Le sel de terre rare mis en oeuvre selon le procédé de l'invention peut être tout sel de terre rare soluble dans les condi- tions de l'invention. On peut également utiliser un mélange de sels d'une terre rare ou un mélange de sels de différentes terres rares. L'oxyde de terre rare le plus courant étant un sesquioxyde, on fait appel, le plus souvent, à un sel de terre rare trivalente. Comme exemples de sels de terres rares susceptibles d'être employés, on peut citer les nitrates, les chlorures, et/ou les sul- fates sous forme solide ou sous forme de solution aqueuse. D'une manière préférentielle, on fait appel à un ou des sels de terres rares sous forme nitrate. Le sel de terre rare est choisi de telle sorte qu'il ne contienne pas d'impuretés qui puissent se retrouver, dans le produit final. I1 peut être avantageux de mettre en jeu un sel de terre rare présentant un degré de pureté supérieure à 99 %. La concentration de la solution de sel de terre rare n'est pas un facteur critique, selon l'invention et elle peut varier dans de larges limites; une concentration exprimée en cation métallique comprise entre 0,1 et 3 moles par litre est préférée. Comme source d'ions carboxylate, on peut faire appel à tout acide carboxylique soluble dans les conditions de l'invention et notamment aux acides carboxyliques aliphatiques, cycloaliphatiques, aromatiques et leurs mélanges. D'une manière préférentielle, on utilise les acides carboxyliques aliphatiques linéaires ou ramifiés ayant de 1 à 20 atomes de carbone. A titre d'acides carboxyliques convenant à l'invention, on peut citer l'acide formique, l'acide acétique, l'acide propionique, l'acide benzoique. On utilise, de préférence, l'acide acétique. La proportion de l'acide carboxylique à utiliser par rapport au sel de terre rare n'est pas critique. Le rapport molaire entre l'acide mis en jeu et le sel de terre rare trivalente exprimé en cation métallique peut varier entre 0,1 et 10 et est choisi de préférence entre 0,1 et 5. Selon le procédé de l'invention, on fait réagir le mélange de la solution aqueuse du sel de terre rare et de l'acide carboxy- lique avec une base. La base mise en oeuvre selon l'invention est une solution aqueuse d'une base forte telle que, par exemple, la soude ou la potasse. On choisit, préférentiellement, une solution aqueuse de soude. La normalité de la solution basique mise en oeuvre n'est pas un facteur critique selon l'invention; elle peut varier dans de larges limites, par exemple, entre 0,1 et 1l N mais il est préférable de faire appel à des solutions dont la concentration varie entre 1 et N. La proportion entre la base et le sel de terre rare est telle que le rapport molaire [OH-]/[TR] est choisi de préférence supérieur ou égal à 3,0 et inférieur ou égal à 10: [OH-] représente le nombre de moles OH- apportées par la base et [TR] représente le nombre de moles de terre(s) rare(s) présentes dans le milieu réactionnel. Les bornes définies ne sont pas critiques mais elles sont choisies préférentiellement pour des raisons économiques. On choisit une concentration finale du milieu réactionnel en terre rare exprimée en cation métallique comprise entre 0,2 et 1 mole/litre et de préférence aux environs de 0,5 mole/litre. Le mélange des différents réactifs mis en oeuvre dans les quantités définies précédemment est effectué à une température qui peut se situer entre la température ambiante et la température de reflux du mélange réactionnel de préférence entre 80 C et la tempéra- ture de reflux du mélange réactionnel. La durée de la réaction n'est pas critique. Elle peut varier entre 1 heure et 8 heures, de préférence entre 2 et 5 heures. On peut réaliser le mélange des réactifs précités selon plusieurs variantes. Par exemple, on peut faire le mélange simultané, sous agitation, du mélange de la solution aqueuse d'au moins un sel de terre rare et d'un acide carboxylique avec la solution basique ou bien additionner, en continu ou en une seule fois, la base dans ledit mélange ou inversement. Une autre variante d'exécution de l'invention consiste à précipiter un hydroxyde de terre rare vrai en faisant réagir au moins un carboxylate de terre rare avec une base. A titre de carboxylates de terres rares, on peut faire appel à tout carboxylate de terre rare soluble dans les conditions de l'invention et plus particulièrement à ceux qui dérivent des acides carboxyliques aliphatiques, cycloaliphatiques, aromatiques et leurs mélanges. On utilise de préférence les acides carboxyliques alipha- tiques linéaires ou ramifiés ayant entre 1 et environ 20 atomes de carbone. Comme exemples de carboxylates de terres rares, on peut nommer l'acétate, l'éthyl-2 hexanoate, le néo-décanoate, le stéarate d'une terre rare trivalente. Les carboxylates de terres rares étant généralement sous forme solide, on les ajoute préférentiellement dans la solution aqueuse de base. Les proportions des réactifs et les conditions de mise en oeuvre du procédé restent identiques & ce qui est décrit précédem- ment. Le précipité d'hydroxyde de terre(s) rare(s) peut être séparé du milieu réactionnel par les techniques courantes de sépara- tion solide-liquide: filtration, décantation, centrifugation ou essorage. Cette séparation est effectuée généralement à température ambiante. On soumet ensuite le précipité àune opération de lavage. Le lavage peut être opéré préférentiellement à l'eau. On utilise de préférence, de l'eau desionisée ou de l'eau distillée. Il est également possible d'effectuer le lavage avec une solution légèrement acide, par exemple, acidifié à l'acide nitrique dont la concentration peut être inférieure, par exemple à 1 %. Un tel lavage peut remplacer ou succéder à un lavage à l'eau ou inversement. Dans le cas o l'on met en oeuvre un carboxylate de terre rare dont le carboxylate correspondant au cation de la base se trouve sous forme insoluble conjointement avec l'hydroxyde de terre rare, il peut s'avérer intéressant d'effectuer le lavage à l'aide d'un solvant organique solubilisant le carboxylate de terre rare. On peut utili- ser, par exemple, un solvant, tel que les alcools, par exemple, méthanol, éthanol, n-propanol, isopropanol et les aldéhydes ou cétones par exemple acétone. On effectue de un à plusieurs lavages et le plus souvent de 1 à 2 lavages. Un mode de réalisation préféré de l'opération de lavage consiste à mettre le précipité séparé en suspension dans l'eau à raison par exemple de 100 à 300 g/l. Après un tel lavage, le précipité est séparé selon les techniques classiques précitées. La teneur en eau libre du précipité séparé est comprise entre 20 et 80 % et généralement entre 20 et 50 %. Le produit obtenu après séparation et lavage, peut être ensuite séché à l'air ou sous pression réduite de l'ordre de 10-2 à mm de mercure (133, 3322 Pa et 13 332,2 Pa). La température de séchage peut varier entre la température ambiante et 100 C et la durée de séchage n'est pas critique et peut être comprise entre 2 et 48 heures et de préférence 10 à 24 heures. Selon la dernière étape du procédé de l'invention, on calcine le produit séché à une température choisie entre 300 C et 800 C mais de préférence, entre 350 C et 600 C. Elle dure environ minutes à 24 heures et de préférence 4 à 8 heures. La borne inférieure définissant la gamme de température n'est pas critique et peut être abaissée. Par contre, il n'y a pas intérêt à élever la limite supé- rieure de la température de calcination car l'on constate une baisse de la surface spécifique de l'oxyde de terre rare obtenu. La mise en oeuvre du procédé de l'invention tel que décrit précédemment, conduit à l'obtention d'un oxyde de terre rare de grande surface spécifique. L'invention a également pour objet, à titre de produits industriels nouveaux, un oxyde de terre rare trivalente présentant une surface spécifique d'au moins 40 m2/g mesurée après calcination entre 350 C et 600 C, un volume poreux d'au moins 0,2 cm2/g et des pores d'un diamètre moyen supérieur à 50 A. Dans la présente demande, les surfaces spécifiques expri- mées sont mesurées sur un produit ayant subi une calcination d'au moins 2 heures à la température donnée. Le volume poreux et la taille des pores sont déterminés comme la surface spécifique par la méthode BET. Une première caractéristique de l'oxyde de terre rare selon l'invention est qu'il présente une grande surface spécifique. L'oxyde de terre rare préféré selon l'invention présente une surface spécifique de 70 à 110 m2/g mesurée après calcination à une température comprise entre 400 et 450 C. Une autre caractéristique de l'oxyde de terre rare selon l'invention est qu'il présente surface spécifique relativement stable dans une gamme de température allant de 400 à 600 C. C'est ainsi que l'oxyde de terre rare de l'invention présente encore une surface spécifique de l'ordre de 40 à 50 m2/g mesurée après calcination à 600 C. Sa surface spécifique décroit d'environ 30 m2/g lorsqu'il est soumis à une hausse de température de 4000C à 600 C. Une autre caractéristique de l'oxyde de terre rare de l'invention est qu'il présente une forte porosité. Le volume poreux de l'oxyde de terre rare selon l'invention peut varier entre 0,2 et 0,9 cm3/g. La taille des pores s'échelonne entre 30 et 600 A. Le diamètre moyen (d50) des pores varie entre 50 et 400 A. On définit le diamètre moyen comme étant un diamètre tel que tous les pores inférieurs à ce diamètre constituent 50 % du volume poreux (vu) total. L'examen par microscopie électronique à balayage montre que l'oxyde de terre rare est constitué de grains très fins de l'ordre de lgm à 5 pm avec présence de gros agglomérats de l'ordre de 20 à 50gm. L'examen par microscopie électronique par transmission met en évidence des cristaux de forme aciculaire. Les dimensions des aiguilles varient entre 100 et 1000 A et sont le plus souvent voisines de 500 A. La figure 1 représente une photographie prise au microscope électro- nique par transmission (grossissement G = 54 000) qui révèle la morphologie de l'oxyde de néodyme sous forme d'aiguilles: ledit oxyde ayant subi une calcination à 600 C. L'analyse par diffraction X montre que l'oxyde de terre rare obtenu après calcination à 400 C présente une taille de cris- tallites de l'oxyde de terre rare variant entre 40 et 100 A. 2 6 1 6769 Conformément & l'invention, on obtient un oxyde de terre rare contenant une quantité résiduelle d'un cation alcalin correspon- dant au cation de la base mise en oeuvre au cours de la préparation de l'oxyde de terre rare de l'invention. La teneur résiduelle du cation alcalin représente généralement au plus 0,5 % exprimé en % poids de cation métallique par rapport à l'oxyde de terre rare. On donne ci-après des exemples qui illustrent l'invention sans toutefois la limiter. Dans les exemples, les pourcentages donnés sont exprimés en poids. Exemple 1 On conduit la préparation d'oxyde d'yttrium dans un réac- teur d'une capacité utile de 5000 cm', muni d'une double-enveloppe dans laquelle circule de l'eau thermorégulée à la température désirée et équipé d'un dispositif d'agitation, d'un système d'introduction de réactifs. On introduit à 200 C, 1 000 cm' d'une solution aqueuse de soude 1,5 N et l'on porte celle-ci à 95 C. On additionne alors en 20 minutes, un mélange constitué de 286 cm2 d'une solution aqueuse de nitrate d'yttrium à 1,4 moles/litre et de 12 cm' d'acide acétique concentré 17,5 N. L'addition est effectuée à 95 C et sous agitation. Après addition dudit mélange,on maintient la température réactionelle pendant 3 heures. On laisse refroidir, à température ambiante, le mélange réactionnel constitué par une suspension aqueuse d'hydroxyde d'yt- trium. On sépare le précipité d'hydroxyde d'yttrium par filtration sur B chner (porosité n 3). On effectue trois lavages du précipité, à l'aide d'une solution légèrement acide d'acide nitrique à 0,1 %: on met le précipité récupéré en suspension à raison de 100 g de précipité par litre de solution de lavage. 2 616769 Après filtration, le précipité recueilli est séché dans une étuve à 80 C durant 24 heures. On obtient 66,6 g d'un produit contenant 45 g de Y203, ce qui permet de déterminer un rendement de réaction de 100 %. On met le produit séché dans une nacelle en alumine et on le calcine ensuite dans un four à moufles durant 6 heures à 400 C. L'analyse par diffraction X met en évidence une taille de cristallites de 50 A. La méthode BET permet de déterminer une surface spécifique de 108 m2/g, et un volume poreux de 0,78 cm3/g. Le dosage du sodium par fluorescence X permet de définir un taux de sodium résiduel de 0,16 %. Exemple 2 on-reproduit l'exemple i1 sauf en ce qui concerne la tempé- rature de calcination qui est de 600 C au lieu de 400 C. On obtient un oxyde d'yttrium ayant une surface spécifique de 65 m2/g et présentant une taille des cristallites de 100 A. Exemple 3 Dans un appareillage tel que décrit dans l'exemple 1, on introduit à 20 C, 1 000 cm3 d'une solution aqueuse de soude 1,5 N et l'on porte celle-ci à 95 C. On additionne en 20 minutes et sous agitation 170 cm3 d'une solution aqueuse de nitrate de néodyme à 2,9 moles/litre et 15,7 g d'acide acétique concentré 17,5 N. Après addition dudit mélange, on maintient la température de 95 C pendant 3 heures. On laisse refroidir à température ambiante, le mélange réactionnel constitué par une suspension aqueuse d'hydroxyde de néodyme. On sépare le précipité par filtration sur B chner (porosité n 3). On effectue l'opération de lavage comme dans l'exemple 1. 26 1 6 7 6 9 Après filtration, le solide recueilli est séché 24 heures à C, puis calciné 6 heures à 400 C. On obtient un oxyde de néodyme présentant une surface spécifique de 79 m2/g et contenant 0,15 % de sodium résiduel. ExemDle 4 On reproduit l'exemple 3 à la différence près que la calcination est effectuée à 600 C au lieu de 400 C. On obtient un oxyde de néodyme présentant une surface spécifique de 45 m2/g. Exemple 5 On conduit la préparation de l'oxyde de néodyme selon le mode opératoire de l'exemple 3 mais l'on remplace les 150 g d'acide acétique concentré par 15,7 g d'acide formique concentré. L'analyse BET de l'oxyde de néodyme obtenu met en évidence, une surface spécifique de l'ordre de 70 m2/g. Le taux de sodium résiduel est de 0,12 %. Exemple 6 Dans un appareillage tel que décrit dans l'exemple 1, on introduit à 20 C, 1 720 cm3 d'une solution aqueuse de soude 1,5 N et l'on porte celle-ci à 95 C. On additionne en 20 minutes et sous agitation 284 cm3 d'une solution aqueuse de nitrate de lanthane à 2,6 moles/llitre et 21,6 g d'acide acétique concentré 17,5 N. Après addition dudit mélange, on maintient la température de 95 C pendant 3 heures. On laisse refroidir à température ambiante, le mélange réactionnel constitué par une suspension aqueuse d'hydroxyde de lanthane. On sépare le précipité par filtration sur B chner (porosité n 3). On effectue l'opération de lavage comme dans l'exemple 1. Apres filtration, le solide recueilli est séché 24 heures & C puis calciné 6 heures à 400 C. On obtient un oxyde de lanthane ayant une surface spéci- fique de 72 m2/g. Exemple 7 On reproduit l'exemple 6 à la différence près que la calcination est effectuée à 600 C au lieu de 400 C. On obtient un oxyde cérique présentant une surface spécifi- que de 44 m2/g. Exemple 8 Dans cet exemple, on précipite un hydroxyde d'yttrium en faisant réagir une base avec de l'acétate d'yttrium. L'acétate d'yttrium est préparé conformément au mode opératoire décrit dans l'encyclopédie GMELIN HAND BOOK - Rare earth Vol D 5 p 34. Dans un appareillage tel que décrit dans l'exemple 1, on introduit à 20 C, 500 cm3 d'un solution aqueuse de soude 3N que l'on porte à 95 C. On additionne en 30 minutes et sous agitation, 90 g d'acé- tate d'yttrium sous forme solide. Après l'addition de l'acétate, on maintient la température de 95 C, pendant 4 heures. On laisse refroidir, à température ambiante, le mélange réactionnel constitué par une suspension aqueuse d'hydroxyde d'yt- trium. On sépare le précipité d'hydroxyde d'yttrium par filtration sur B chner (porosité n 3). On effectue l'opération de lavage comme dans l'exemple 1. Après filtration, le solide recueilli est séché dans une étuve à 1000C durant 24 heures. On met le produit séché dans une nacelle en alumine et on le calcine ensuite dans un four à moufles durant 6 heures à 400 C. On obtient 88,3 g d'un produit contenant 59,2 g de Y.Oa qui permet de déterminer un rendement de réaction de 95 %. L'analyse porosimétrique BET met en évidence une surface spécifique de 110 m2/g. R E V E N D I C AT IONS I - Procédé d'obtention d'un oxyde de terre rare caractérisé par le fait qu'il consiste à préparer un hydroxyde vrai de terre rare par réaction d'au moins un sel de terre rare et d'une base forte en présence d'ions carboxylates, ou par réaction d'un carboxylate de terre rare et d'une base forte, à séparer le précipité obtenu, à le laver, et à le traiter thermiquement. 2 - Procédé selon la revendication 2 caractérisé par le fait que l'hydroxyde vrai de terre rare est préparé en faisant réagir au moins un sel de terre rare et une base en présence d'ions carboxylate apportés sous forme acide ou sous forme d'un sel d'un métal alcalin ou d'ammonium. 3 - Procédé selon l'une des revendications 1 et 2 caractérisé par le fait que le sel de terre. rare est un sel de terre rare, un mélange de sels de terre rare ou un mélange de sels de différentes terres rares. 4 - Procédé selon l'une des revendications 1 à 3 caractérisé par le fait que le sel de terre rare est un sel de terre rare triva- * lente. 5 - Procédé selon l'une des revendication 1 à 4 caractérisé par le fait que le sel de terre rare est un nitrate, un chlorure et/ou un sulfate de terre rare. 6 - Procédé selon l'une des revendications 1 à 5 caractérisé par le fait que la concentration de la solution de sel de terre rare exprimée en cation métallique est comprise entre 0,1 et 3 moles par litre. 7 - Procédé selon l'une des revendications 1 à 6 caractérisé par le fait que l'acide carboxylique est un acide carboxylique aliphatique, cycloaliphatique, aromatique ou leurs mélanges. 8 - Procédé selon l'une des revendications 1 à 7 caractérisé par le fait que l'acide carboxylique est un acide carboxylique aliphatique linéaire ou ramifié ayant de 1 & 20 atomes de carbone. 9 - Procédé selon la revendication 7 caractérisé par le fait que l'acide carboxylique est l'acide formique, l'acide acétique, l'acide propionique, l'acide benzoique. - Procédé selon l'une des revendications 1 à 9 caractérisé par le fait que le rapport molaire entre l'acide carboxylique et le sel de terre rare exprimé en cation métallique varie entre 0,1 et 10. il - Procédé selon la revendication 10 caractérisé par le fait que ledit rapport est compris entre 0,1 et 5. 12 - Procédé selon l'une des revendications 1 à Il caractérisé par le fait que l'on effectue le mélange simultané, sous agitation du mélange de la solution aqueuse de sel(s) de terre(s) rare(s) et de l'acide carboxylique avec la solution basique ou bien additionné, er.n continu ou en une seule fois, la base dans ledit mélange ou inverse- ment. 13 - Procédé selon la revendication 1 caractérisé par le fait qu'il consiste à préparer un hydroxyde vrai de terre rare par réac- tion d'au moins un carboxylate de terre rare avec une base. 14 - Procédé selon la revendication 13 caractérisé par le fait que le carboxylate de terre rare est dérivé d'un acide carboxylique aliphatique, cycloaliphatique aromatique ou leur mélange. - Procédé selon la revendication 14 caractérisé par le fait que le carboxylate de terre rare est dérivé d'un acide carboxylique linéaire ou ramifié ayant entre 1 et environ 20 atomes de carbone. 16 - Procédé selon l'une des revendications 14 et 15 caractérisé par le fait que le carboxylate de terre rare est l'acétate, l'éthyl-2 hexanoate, le néo-décanoate, le stéarate d'une terre rare trivalente. 17- Procédé selon l'une des revendications 13 à 16 caractérisé par le fait que l'on ajoute le carboxylate de terre rare dans la solution aqueuse de base. 18 - Procédé selon la revendication 1 caractérisé par le fait que la base est la soude ou la potasse. 19- Procédé selon l'une des revendication 1 à 18 caractérisé par le fait que la proportion entre la base et le sel de terre rare est telle que le rapport molaire [OH']/[TR] exprimé en cation métal- lique est supérieur ou égal à 3,0 est inférieur ou égal à 10. - Procédé selon la revendication 19 caractérisé par le fait que la concentration finale du milieu réactionnel en terre rare exprimée en cation métallique est comprise entre 0,2 et 1 mole/litre. 26 167-69 21 - Procédé selon la revendication 1 caractérisé par le fait que la température réactionnelle est comprise entre la température ambiante et la température de reflux du mélange réactionnel. 22 - Procédé selon la revendication 21 caractérisé par le fait que ladite température est comprise entre 80 C et la température de reflux du mélange réactionnel. 23 - Procédé selon l'une des revendications 1 à 22 caractérisé par le fait que le précipité séparé est soumis à une opération de lavage à l'eau, à l'aide d'une solution légèrement acidifiée ou à l'aide d'un solvant organique solubilisant le carboxylate correspon- dant au cation de la base. 24 - Procédé selon la revendication 23 caractérisé par le fait que le solvant est le méthanol, l'éthanol, le n-propanol, l'isopro- panol, l'acétone. 25 - Procédé selon l'une des revendications l à 24 caractérisé par le fait que le précipité séparé est séché à l'air ou sous pres- sion réduite à une température comprise entre la température ambiante et 100 C. 26 - Procédé selon l'une des revendications 1 à 25 caractérisé par le fait que le produit séché est calciné à une température comprise entre 300 et 800 C. 27 - Procédé selon la revendication 26 caractérisé par le fait que la température de calcination est choisie entre 350 et 600 C. 28 - Procédé selon l'une des revendications-26 et 27 caractérisé par le fait que la durée de calcination est de 30 minutes a 24 heures. 29 - Procédé selon la revendication 28 caractérisé par le fait que la durée de calcination est de 4 à 8 heures. - Oxyde de terre rare ayant une surface spécifique d'au moins 40 m2/gmesurée après calcination entre 350 et 600 C caractérisé par le fait qu'il présente un volume poreux d'au moins 0,2 cm3/g et des pores de diamètre moyen supérieur à 50 t. 31 - Oxyde de terre rare selon la revendication 30 caractérisé par le fait qu'il présente une surface spécifique de 70 à 110 m2/g mesurée après calcination à une température comprise entre 400 et 450 ó. 32 - Oxyde de terre rare selon l'un des revendications 30 et 31 caractérisé par le fait qu'il présente une surface spécifique relati- vement stable dans une gamme de température allant de 400 à 600 C. 33 - Oxyde de terre rare selon la revendication 32 caractérisé par le fait que sa surface spécifique décroit d'environ 30 m2/g lorsqu'il est soumis à une hausse de température de 400 à 600 C. 34 - Oxyde de terre rare selon l'une des revendications 30 à 33 caractérisé par le fait qu'il présente un volume poreux variant entre 0,2 et 0,9 cm 3/g. 35 - - Oxyde de terre rare selon l'une des revendications 30 à 34 caractérisé par le fait qu'il présente un diamètre moyen de pores compris entre 30 t et 600 A. 36 - Oxyde de terre rare selon l'une des revendications 30 à 35 caractérisé par le fait qu'il présente des cristaux de forme acicu- laire. 37 - Oxyde de terre rare selon la revendication 36 caractérisé par le fait qu'il se présente sous forme d'aiguilles de dimensions variant entre 100 et 1000 A. 38 - Oxyde de terre rare selon l'une des revendications 30 à 37 caractérisé par le fait qu'il présente une teneur résiduelle en cation alcalin représentant au plus 0,5 % du poids de l'oxyde de terre rare exprimé en cation métallique.